(57)【要約】  シートマスク１に表情筋又はリンパの流れに沿って電流が流れるように配置された複数の電池部２を備える。これにより、より効果的に有効成分を体内組織の内部に浸透させるとともに、表情筋やリンパ管に電気的な刺激を加えることができる。電池部２を環境負荷の低い材料で構成すれば、日常生活で容易に使い捨てることが可能となる。
2019031017.tif 000002
【特許請求の範囲】
【請求項１】
顔に貼り付けて使用するシートマスクであって、
シートマスク本体と、
前記シートマスク本体上に配置され、当該シートマスクの装着時に顔に接触する電池部と、
を備えることを特徴とするシートマスク。
【請求項２】
前記電池部は電解質を含んでいないセパレータを備え、
当該シートマスクを使用するときは、前記セパレータに有効成分を含浸させて電池反応を開始させることを特徴とする請求項１に記載のシートマスク。
【請求項３】
前記シートマスク本体は、前記電池部のセパレータまたは導電層であることを特徴とする請求項１に記載のシートマスク。
【請求項４】
前記電池部の正極は、３次元ネットワーク構造を有する炭化セルロースを含むことを特徴とする請求項１に記載のシートマスク。
【請求項５】
前記電池部の負極は、マグネシウム、亜鉛、アルミニウム、鉄、カルシウム、リチウム、ナトリウムの少なくともいずれか１つを含むことを特徴とする請求項１に記載のシートマスク。
【請求項６】
前記電池部は、表情筋または顔のリンパの流れに沿って電流が流れるように配置されていることを特徴とする請求項１に記載のシートマスク。
【発明の詳細な説明】
【技術分野】
【０００１】
本発明は、電池を備えたシートマスクに関する。
【背景技術】
【０００２】
これまで、美容成分を含んだローションあるいは水溶液を含浸させたシートで形成されるシートマスクが顔のスキンケアに使用されてきた。一般的な市販のシートマスクは使い捨て製品であり、日常生活での取り扱いが容易である。最近になり、より美容効果の促進を期待した提案がなされている。例えば、シートマスク上に、顔の主なツボの位置がわかるように突起を配することによって、美容液の浸透による肌の活性化に加えてツボ押し効果を得ようとする提案がされている（特許文献１）。他には、シートマスクに脱着可能なシート電極を装着し、スマートフォン等を外部電源として、電極に信号を送ることで、微弱電流を皮膚に流し、美容成分の効果的な浸透（イオン導入）を促すことも提案されている（特許文献２）。
【先行技術文献】
【特許文献】
【０００３】
【特許文献１】特開２０１４−２００３５９号公報
【特許文献２】特開２０１４−０６８８４７号公報
【発明の概要】
【発明が解決しようとする課題】
【０００４】
突起を設けたシートマスクについては、突起物への指の接触の仕方に個人差があり、必ずしも万人が同様の効果を得られないという問題があった。また、シートマスクを装着しスキンケアをしている時間は、一般的には至福の時間と呼ばれ、くつろぎ時間であることから、心理的にも装着時にツボ押しを続けることは容易ではないという問題があった。【０００５】
シートマスクに電極を装着して外部電源から微弱電流を皮膚に流す方法は、微弱電流による美容成分の効果的な浸透が期待できる。しかしながら、シートマスクを装着した後に、シートマスクに電極を取り付け、さらに電極に外部電源を接続する必要があり、シートマスクを使用するまでの作業が煩わしいという問題があった。【０００６】
本発明は、上記に鑑みてなされたものであり、従来の一般的なシートマスクの使用方法と同様の方法で、より効果を期待できるシートマスクを提供することを目的とする。
【課題を解決するための手段】
【０００７】
上記課題を解決するため、本発明の一態様に係るシートマスクは、顔に貼り付けて使用するシートマスクであって、シートマスク本体と、前記シートマスク本体上に配置され、当該シートマスクの装着時に顔に接触する電池部と、を備えることを特徴とする。
【発明の効果】
【０００８】
本発明によれば、従来の一般的なシートマスクの使用方法と同様の方法で、より効果を期待できるシートマスクを提供することができる。
【図面の簡単な説明】
【０００９】
【図１】図１は、本実施形態のシートマスクの構成を示す平面図である。
【図２】図２は、表情筋の位置を示す図である。
【図３】図３は、変形例のシートマスクの構成を示す平面図である。
【図４】図４は、顔のリンパの流れを示す図である。
【図５】図５は、電池部の断面構成の概略を示す図である。
【図６】図６は、変形例の電池部の断面構成の概略を示す図である。
【図７】図７は、実施例１の電池部の分解斜視図である。
【図８】図８は、実施例１の電池部の断面図である。
【図９】図９は、比較例１のセパレータ部の斜視図である。
【図１０】図１０は、比較例１のセパレータ部の断面図である。
【図１１】図１１は、実施例４の電池部の分解斜視図である。
【図１２】図１２は、実施例４の電池部の断面図である。
【発明を実施するための形態】
【００１０】
以下、本発明の実施の形態について図面を用いて説明する。
【００１１】
［シートマスクの構成］
図１は、本実施形態のシートマスク１の構成を示す平面図である。本実施形態のシートマスク１は、両目及び口に対応する位置がくり抜かれたシートマスク本体３と、表情筋に沿って電流が流れるように正極部２１と負極部２２が配置された複数の電池部２を備える。複数の電池部２はシートマスク１の全面にわたって配置されている。シートマスク１の装着時には、電池部２に有効成分を含浸させ、正極部２１と負極部２２を顔に接触させて使用する。
【００１２】
図２に、表情筋の位置を示す。表情筋は、目、口、鼻などを動かす筋肉であり、加齢などが原因で衰える。衰えた表情筋は顔のハリなどのバランスを崩しシワやたるみの原因になることが知られている。本実施形態のシートマスク１は、電池部２の電池反応によって発生させた微弱電流により、有効成分を含んだローションおよび水溶液を生体組織の内部に浸透させるとともに、皮膚下の筋肉に電気的な刺激を加える。これにより、有効成分の浸透促進に加えて、筋肉のたるみの改善を期待できる。図２には、表情筋の収縮方向に沿った実線を示している。図１のシートマスク１を装着したときに図２の実線に沿って電流が流れるように、正極部２１と負極部２２は配置されている。
【００１３】
［変形例のシートマスクの構成］
図３は、変形例のシートマスク１の構成を示す平面図である。変形例のシートマスク１は、両目及び口に対応する位置がくり抜かれたシートマスク本体３と、顔のリンパの流れに沿って電流が流れるように正極部２１と負極部２２が配置された複数の電池部２を備える。複数の電池部２はシートマスク１の全面にわたって配置されている。シートマスク１の装着時には、電池部２に有効成分を含浸させ、正極部２１と負極部２２を顔に接触させて使用する。
【００１４】
変形例のシートマスク１は、図１のシートマスク１と電池部２の構成および機能は同じであるが、正極部２１と負極部２２の配置が異なり、微弱電流の流れる方向が異なる。
【００１５】
図４に、顔のリンパの流れを示す。リンパは血管と同様に身体全体に行き届いているリンパ管に流れるリンパ液のことである。リンパの流れが滞ると体の余分な水分を排出することが出来なくなり、体が浮腫んだり、水分中に含まれる老廃物の堆積により免疫機能が低下したりすることが知られている。変形例のシートマスク１は、電池部２の電池反応によって発生させた微弱電流により、有効成分を含んだローションおよび水溶液を生体組織の内部に浸透させるとともに、リンパ管に電気的な刺激を加える。これにより、有効成分の浸透促進に加えて、老廃物の排出を促すことを期待できる。図４には、リンパの流れに沿った実線を示している。図３のシートマスク１を装着したときに図４の実線に沿って電流が流れるように、正極部２１と負極部２２は配置されている。
【００１６】
［電池の構成］
次に、シートマスク１に配置した電池部２について説明する。以下で説明する電池部２は、図１，３のいずれのシートマスク１についても適用可能である。
【００１７】
図５は、電池部２の断面構成の概略を示す図である。図５では、電池部２の構成要素と共に、反応に関わる化合物を示している。なお、ここではマグネシウムを利用した電池を取り上げて説明をするが、マグネシウムを利用した電池に限らず、アルミニウム、亜鉛、マンガンを利用した電池や、生体親和性の高いバイオ燃料電池等も適用することができる。
【００１８】
電池部２は、正極部２１、負極部２２、及び正極部２１と負極部２２を電気的に接続する導電層２０４を備える。正極部２１は、正極２０１と、正極２０１と接触するように配置され、負極２０２と接触しないように配置された正極部セパレータ２０３Ａで構成される。負極部２２は、マグネシウムを含んで構成された負極２０２と、負極２０２と接触するように配置され、正極２０１と接触しないように配置された負極部セパレータ２０３Ｂで構成される。本実施形態の電池部２は、一般的なマグネシウム空気電池とは異なり、正極部セパレータ２０３Ａと負極部セパレータ２０３Ｂとは接触していない。さらに、正極部セパレータ２０３Ａと負極部セパレータ２０３Ｂは電解質を備えていない。
【００１９】
正極部セパレータ２０３Ａおよび負極部セパレータ２０３Ｂに有効成分を含浸させて、正極部セパレータ２０３Ａおよび負極部セパレータ２０３Ｂを生体組織（皮膚）１００に接触させることによって、有効成分が美容成分としての役割を果たすとともに、電池部２の電解質として働き、電池部２において電池反応が開始する。
【００２０】
正極２０１は、一般的なマグネシウム空気電池で使用される正極を用いることができる。例えば、カーボン、金属、酸化物、窒化物、炭化物、硫化物、及びリン化物を使用することができる。これらを２種類以上混合しても良い。正極２０１は、触媒を担持していてもよい。触媒は、金属、酸化物、窒化物、炭化物、硫化物、及びリン化物を使用することができる。これらを２種類以上混合しても良い。
【００２１】
正極２０１は、カーボン粉末をバインダーで成形するといった公知のプロセスで作製することができる。ところが、バインダーは一般的にフッ素を含有した樹脂が用いられており、廃棄等により燃焼させた際に、フッ酸が発生する。正極２０１にバクテリア産生炭化セルロースあるいはセルロースナノファイバーカーボンを用いることで、フッ素を含有した樹脂が不要となる。その結果、本実施形態のシートマスク１は、環境負荷を低減し、日常生活で容易に使い捨てることが可能となる。バクテリア産生炭化セルロースとセルロースナノファイバーカーボンは、いずれも３次元ネットワーク構造を有する炭化セルロースである。
【００２２】
負極２０２は負極活物質で構成する。負極活物質は、マグネシウム空気電池の負極材料として用いることができる材料、つまり、金属マグネシウム、マグネシウム含有物質を含むものであればよい。また、マグネシウム以外の金属空気電池として用いることができる鉄、亜鉛、アルミニウム、カルシウム、リチウム、及びナトリウムも負極材料として用いることができる。
【００２３】
正極部セパレータ２０３Ａおよび負極部セパレータ２０３Ｂは、有効成分を含有することが可能で、且つ、導電性を有していない物質であればよい。例えば、和紙、コットン、コラーゲン、バクテリア産生ゲル、及びバクテリア産生キセロゲルを用いることができる。
【００２４】
導電層２０４は、導電性を有していれば特に限定されるものではない。例えば、カーボンクロス、カーボンシート、金属メッシュ、金属線、導電性クロス、導電性ゴム、導電性高分子等が挙げられる。シートマスク本体３を導電層２０４として、シートマスク本体３上に正極部２１および負極部２２を配置してもよい。
【００２５】
本実施形態の「有効成分」は、特定の疾病に対して効果を有する薬液、人の身体を清潔にし、美化し、魅力を増し、容貌を変え、皮膚または毛髪を健やかに保つことを目的とする化粧液、水、及びアルコールを指す。有効成分は、正極２０１および負極２０２の間で生体組織１００を介して、マグネシウムイオンおよび水酸化物イオンの移動が可能な物質であればよい。例えば、有機酸及び無機酸並びにその誘導体並びにそれらの塩が含有した水溶液を挙げることができる。
【００２６】
［電極反応］
ここで、正極２０１及び負極２０２における電極反応について説明する。
【００２７】
正極２０１の表面において、有効成分中に含まれる水と空気中の酸素が接することで、次式（１）で示す反応が進行する。
【００２８】
Ｏ2＋２Ｈ2Ｏ＋４ｅ-→４ＯＨ-  ・・・  （１）
【００２９】
一方、有効成分に接している負極２０２において、次式（２）で示す反応が進行する。具体的には、負極２０２を構成するマグネシウムが電子を放出し、有効成分中にマグネシウムイオンとして溶解する。
【００３０】
Ｍｇ→Ｍｇ2+＋２ｅ-  ・・・  （２）
【００３１】
これらの反応は、生体組織１００を介して行われ、正極部セパレータ２０３Ａに含浸した有効成分は水酸化イオン（ＯＨ-）と共に生体組織１００に導入される。図１のシートマスク１では、水酸化イオンの移動が筋肉を刺激することによって、筋肉のたるみの改善が期待できる。図３のシートマスク１では、水酸化イオンの移動がリンパ管を刺激することによって、リンパ管中のリンパ液の流れを良くして、体内の老廃物の排出をうながし、むくみ・こり・たるみの改善が期待できる。
【００３２】
電池反応の全反応は次式（３）となり、水酸化マグネシウムを生成する反応である。
【００３３】
２Ｍｇ＋Ｏ2＋２Ｈ2Ｏ＋４ｅ-→２Ｍｇ（ＯＨ）2  ・・・  （３）
【００３４】
理論起電力は約２．７Ｖである。
【００３５】
［変形例の電池の構成］
図６は、変形例の電池部２の断面構成の概略を示す図である。図１，３のシートマスク１に変形例の電池部２を用いてもよい。
【００３６】
図６の電池部２は、正極部２１、負極部２２、及び正極部２１と負極部２２に接触して配置されたセパレータ２０３を備える。正極部２１は、正極２０１と、正極２０１と接触するように配置され、負極２０２と接触しないように配置された正極部導電層２０４Ａで構成される。負極部２２は、マグネシウムを含んで構成された負極２０２と、負極２０２と接触するように配置され、正極２０１と接触しないように配置された負極部導電層２０４Ｂで構成される。電池部２は、一般的なマグネシウム空気電池とは異なり、セパレータ２０３が電解質を備えていない。
【００３７】
電池部２を生体組織１００に貼る際に、セパレータ２０３に有効成分を含浸させることで、有効成分が美容成分としての役割を果たすとともに、電池部２の電解質として働き、電池部２において電池反応が開始する。
【００３８】
変形例の電池部２の各構成要素は、図５の電池部２と同じものを用いることができる。シートマスク本体３をセパレータ２０３として、シートマスク本体３上に正極部２１および負極部２２を配置してもよい。
【００３９】
変形例の電池部２は、正極部導電層２０４Ａ及び負極部導電層２０４Ｂを生体組織１００に接触させて、生体組織１００に電子（ｅ-）を移動させる点で図５の電池部２と異なる。
【００４０】
電極反応は、図５の電池部２と同じである。変形例の電池部２では、生体組織１００への電子の流れに付随して、有効成分のアニオン種、カチオン種が生体組織１００内に浸透する。生体組織１００内に電流が流れて筋肉又はリンパ管を刺激することによって、筋肉のたるみの改善又は老廃物の排出作用の改善が期待できる。
【００４１】
［実施例と評価結果］
次に、電池部２の各構成要素の材料を変えた実施例とその評価結果について説明する。
【００４２】
（実施例１）
図７は実施例１の電池部２の分解斜視図であり、図８は実施例１の電池部２の断面図である。
【００４３】
実施例１の電池部２は、正極２０１、負極２０２、正極部セパレータ２０３Ａ、負極部セパレータ２０３Ｂ、及び導電層２０４を備える。実施例１では、三次元ネットワーク構造を有する炭化セルロースであるバクテリア産生炭化セルロースを正極２０１に使用した。以下、実施例１の電池部２の調製について説明する。
【００４４】
正極２０１に使用したバクテリア産生炭化セルロースは、以下の方法で得た。
【００４５】
まず、酢酸菌であるアセトバクター・キシリナム（Ａｃｅｔｏｂａｃｔｅｒ  ｘｙｌｉｎｕｍ）産生のバクテリアセルロースゲルであるナタデココ（フジッコ製）をバクテリア産生ゲルとして用い、バクテリア産生ゲルを発泡スチロール製の箱中で液体窒素中に３０分間浸して完全に凍結させた。バクテリア産生ゲルを完全に凍結させた後、凍結させたバクテリア産生ゲルをシャーレ上に取り出し、これを凍結乾燥機（東京理科器械株式会社製）により１０Ｐａ以下の真空中で乾燥させてバクテリア産生キセロゲルを得た。真空中で乾燥させた後は、窒素雰囲気下で摂氏１２００度、２時間の焼成により、バクテリア産生キセロゲルを炭化させてバクテリア産生炭化セルロースを得た。
【００４６】
ＸＲＤ測定、ＳＥＭ観察、気孔率測定、引張試験、およびＢＥＴ比表面積測定を行って得られたバクテリア産生炭化セルロース評価した。このバクテリア産生炭化セルロースは、ＸＲＤ測定よりカーボン（Ｃ，ＰＤＦカードＮｏ．０１−０７１−４６３０）単相であることを確認した。ＰＤＦカードＮｏは、国際回折データセンター(International Centre for Diffraction Data，ICDD)が収集したデータベースであるＰＤＦ（Powder Diffraction File）のカード番号である。ＳＥＭ観察により、バクテリア産生炭化セルロースは、直径２０ｎｍのナノファイバーが連続に連なった、共連続体であることを確認した。ＢＥＴ装置によりバクテリア産生炭化セルロースのＢＥＴ比表面積を測定したところ８３０ｍ2／ｇであった。水銀圧入法によりバクテリア産生炭化セルロースの気孔率を測定したところ９９％以上であった。気孔率は、バクテリア産生炭化セルロースを水銀圧入法により求めた細孔径分布から、細孔を円筒形とモデル化して算出した。引張試験の結果から、引張応力により歪が８０％加えられても、弾性領域を超えず、応力印加前の形状に復元することを確認し、炭化した後も優れた伸縮性を有することがわかった。
【００４７】
正極２０１は、得られたバクテリア産生炭化セルロースを、打ち抜き刃、レーザーカッターなどにより所望の形状に切り抜いて作製した。
【００４８】
負極２０２は、市販の金属マグネシウム箔（厚さ２００μｍ、ニラコ製）を、打ち抜き刃、レーザーカッターなどにより所望の形状に切り抜いて作製した。
【００４９】
正極部セパレータ２０３Ａおよび負極部セパレータ２０３Ｂは、市販のセルロース系コットン（ベンコットン、旭化成製）を打ち抜き刃、レーザーカッターなどにより所望の形状に切り抜いて作製した。
【００５０】
導電層２０４は、市販のカーボンクロス（東レ製）を、打ち抜き刃、レーザーカッターなどにより所望の形状に切り抜いて作製した。
【００５１】
以上の構成要素を用いて、電池部２を以下のように作製した。まず、導電層２０４に、正極２０１及び負極２０２を重ね、導電層２０４と正極部セパレータ２０３Ａ及び負極部セパレータ２０３Ｂで正極２０１及び負極２０２をそれぞれ挟む。このとき、正極２０１と負極２０２が接触しないようにする。ミシンを用いて、正極２０１及び負極２０２の外周の１ｍｍ内側を縫い付けて圧着し、電池部２を得た。
【００５２】
図１に示したように、複数の電池部２をシートマスク本体３上に配置した。
【００５３】
電池反応を開始させるための有効成分は、以下のように調製した。ｐＨ８．８の炭酸水溶液と濃度が１００μｍｏｌ／ｍｌであるＬ−アスコルビン酸（ビタミンＣ）水溶液とを混合し、ｐＨが約７．４となるように調製した。実施例１では、有効成分に、Ｌ−アスコルビン酸を使用したが、これに限定するものではない。
【００５４】
評価試験では、有効成分を染み込ませた実施例１のシートマスク１を被験者に貼付け、１５分後に肌の水分量を測定した。電池反応を開始させるため、有効成分を正極部セパレータ２０３Ａ及び負極部セパレータ２０３Ｂに十分染み込ませた。電池部２の正極部セパレータ２０３Ａ及び負極部セパレータ２０３Ｂが有効成分で濡れたことを確認したら、１０代から６０代までの１００人の被験者の顔にシートマスク１を貼付け、１５分間のスキンケアを実施し、肌の水分量測定を実施した。水分量測定は、肌水分計（スカラ株式会社製）により行った。
【００５５】
評価試験の結果については後述する。
【００５６】
（実施例２）
実施例２は、正極にバクテリア産生炭化セルロース及びバクテリア産生セルロースを含むバクテリア産生炭化セルロースシートを使用する点で実施例１と異なる。
【００５７】
正極２０１に使用したバクテリア産生炭化セルロースシートは、以下の方法で得た。実施例１で作製したバクテリア産生炭化セルロースを水に含浸させた後に、バクテリア産生炭化セルロースとバクテリア産生ゲルを重量比１：１で混合し、ホモジナイザー（エスエムテー製）により１２時間撹拌してスラリー状の混合物を得た。混合物をアスピレーター（柴田科学株式会社製）を用いて吸引濾過し、ろ紙から混合物を剥離してバクテリア産生炭化セルロースシートを得た。その後、バクテリア産生炭化セルロースシートを恒温槽に入れ、摂氏６０度で１２時間乾燥処理を行って、実施例２の正極２０１に使用するバクテリア産生炭化セルロースシートを作製した。
【００５８】
バクテリア産生炭化セルロースシートを、打ち抜き刃、レーザーカッターなどにより所望の形状に切り抜いて正極２０１を作製した。バクテリア産生炭化セルロースシートはシート状であるため所望の形状への加工が容易である。また、正極２０１はシート状であるためシートマスクの柔軟性が損なわれることが無く、肌への密着度が向上する。
【００５９】
負極、セパレータ、導電層、電池部、シートマスク、及び有効成分の作製方法は実施例１と同じである。
【００６０】
評価試験では、実施例１と同様に、有効成分を染み込ませた実施例２のシートマスク１を被験者に貼付け、１５分後に肌の水分量を測定した。評価試験の結果については後述する。
【００６１】
（実施例３）
実施例３は、シートマスク本体３を導電性を有する物質で作製して導電層２０４とし、１つの導電層２０４上に、複数の正極部２１と負極部２２を配置する点で実施例２と異なる。
【００６２】
正極、負極、セパレータ、及び有効成分は実施例２と同じである。
【００６３】
正極２０１と正極部セパレータ２０３Ａを圧着して正極部２１を作製し、負極２０２と負極部セパレータ２０３Ｂを圧着して負極部２２を作製した。
【００６４】
シートマスク本体３は、実施例１，２の導電層２０４と同じカーボンクロスを用いる。カーボンクロスを顔の輪郭の形状に切り抜き、両目及び口に対応する位置をくり抜いてシートマスク本体３を作製した。
【００６５】
図１に示したように、複数の正極部２１と負極部２２をシートマスク本体３上に配置した。
【００６６】
実施例３は、シートマスク本体３を導電層２０４として複数の電池部２で共有することで、電池部２毎に導電層２０４を加工する必要がなくなり、製造コストを抑制できる。
【００６７】
評価試験では、実施例１と同様に、有効成分を染み込ませた実施例３のシートマスク１を被験者に貼付け、１５分後に肌の水分量を測定した。評価試験の結果については後述する。
【００６８】
（実施例４）
実施例４は、正極２０１の材料を除いて実施例１と同じである。
【００６９】
実施例４の正極２０１は、一般的なマグネシウム空気電池の空気極の電極として公知であるカーボン（ケッチェンブラックＥＣ６００ＪＤ）を用いて作製した。具体的には、ケッチェンブラック粉末（ライオン製）およびポリテトラフルオロエチレン（ＰＴＦＥ）粉末（ダイキン製）を５０：３０：２０の重量比で、らいかい機を用いて十分に粉砕および混合し、ロール成形して、厚さ０．５ｍｍのシート状電極を作製した。シート状電極を打ち抜き刃を用いて所望の形状に切り抜いて正極２０１を得た。
【００７０】
負極、セパレータ、導電層、電池部、シートマスク、及び有効成分の作製方法は実施例１と同じである。
【００７１】
評価試験では、実施例１と同様に、有効成分を染み込ませた実施例４のシートマスク１を被験者に貼付け、１５分後に肌の水分量を測定した。評価試験の結果については後述する。
【００７２】
（比較例１）
図９は比較例１のシートマスク本体に貼り付けるセパレータ部の斜視図であり、図１０は比較例１のセパレータ部の断面図である。
【００７３】
電池部を備えていない比較例として、実施例１と同じセパレータ及び有効成分のみを用いたシートマスクを作製した。
【００７４】
セパレータ部５０１は、実施例１と同じ市販のセルロース系コットン（ベンコットン、旭化成製）を打ち抜き刃、レーザーカッターなどにより所望の形状に切り抜いて作製した。
【００７５】
図１に示した正極部２１と負極部２２の配置に合わせて、セパレータ部５０１をシートマスク本体３上に配置した。
【００７６】
シートマスクに染み込ませる有効成分は、実施例１と同じように、以下のように調製した。ｐＨ８．８の炭酸水溶液と濃度が１００μｍｏｌ／ｍｌであるＬ−アスコルビン酸（ビタミンＣ）水溶液とを混合し、ｐＨを約７．４となるように調製した。
【００７７】
評価試験では、セパレータ部５０１に有効成分を染み込ませた比較例１のシートマスクを被験者に貼付け、１５分後に肌の水分量を測定した。
【００７８】
表１に、実施例１〜４および比較例１の測定結果を示す。表１には、実施例１〜４および比較例１について、使用前、使用直後、１時間後、３時間後、５時間後、及び１２時間後に測定した１００人の被験者の肌の水分量の平均値を示している。
【００７９】
【表１】
2019031017.tif 000003
【００８０】
実施例１〜４は、比較例１よりも、肌の水分量がシートマスクの使用前より増加したことがわかる。これは、電池反応に伴う、生体組織内への水酸化物イオンの移動と同時に、イオン化したＬ−アスコルビン酸も生体組織内に導入されたためだと考えられる。
【００８１】
これに対し、比較例１では、使用直後には水分量の増加が測定されたが、１２間後には使用前の水分量と同等程度まで減少し、大きな変化が見られなかった。
【００８２】
実施例２は、実施例１と比較して、水分量が増加していることがわかる。これは、正極にバクテリア産生炭化セルロースシートを用いたため、肌とシートマスクとの密着性が向上したことに起因する。
【００８３】
実施例３は、実施例２と比較して、水分量が増加していることがわかる。これは、実施例３は導電層を共有して使用するため、電池をそれぞれ設置する場合と比較して、肌に流れるイオン電流の経路が増加し、イオン導入の効果が促進されたためだと考えられる。
【００８４】
実施例４は、実施例１〜３と比較して、水分量の増加が小さかった。また、測定後に実施例４の正極を観察したところ、正極の一部が崩れて、肌にカーボン粉末による汚れが確認された。
【００８５】
［実施例と評価結果２］
続いて、図６の電池部２を用いた実施例５〜８とその評価結果について説明する。実施例５〜８は、正極部導電層と負極部導電層を肌に接触させ、肌に電子を流す構成である。実施例５〜８のそれぞれは、実施例１〜４の電池部２を図６の電池部２の構成としたものである。
【００８６】
（実施例５）
実施例５は、実施例１の電池部２を図６の電池部２の構成としたものである。
【００８７】
図１１は実施例５の電池部２の分解斜視図であり、図１２は実施例５の電池部２の断面図である。
【００８８】
実施例５の電池部２は、正極２０１、負極２０２、セパレータ２０３、正極部導電層２０４Ａ、及び負極部導電層２０４Ｂを備える。実施例５の電池部２は、肌に電子を流す構成である点で実施例１と異なる。
【００８９】
実施例１と同様に電池部２の各構成要素を作製し、実施例５の電池部２を以下のように作製した。セパレータ２０３に、正極２０１及び負極２０２を重ね、セパレータ２０３と正極部導電層２０４Ａ及び負極部導電層２０４Ｂで正極２０１及び負極２０２をそれぞれ挟む。ミシンを用いて、正極２０１及び負極２０２の外周の１ｍｍ内側を縫い付けて圧着し、電池部２を得た。
【００９０】
図１に示したように、複数の電池部２をシートマスク本体３上に配置した。
【００９１】
シートマスク１に染み込ませる有効成分は、実施例１と同じである。
【００９２】
評価試験では、実施例１と同様に、有効成分を染み込ませた実施例５のシートマスク１を被験者に貼付け、１５分後に肌の水分量を測定した。評価試験の結果については後述する。
【００９３】
（実施例６）
実施例６は、実施例２の電池部２を図６の電池部２の構成としたものである。
【００９４】
実施例６は、正極にバクテリア産生炭化セルロース及びバクテリア産生セルロースを含むバクテリア産生炭化セルロースシートを使用する点で実施例５と異なる。
【００９５】
正極の作製方法は実施例２と同じである。負極、導電層、電池部、シートマスク、及び有効成分の作製方法は実施例５と同じである。
【００９６】
評価試験では、実施例１と同様に、有効成分を染み込ませた実施例６のシートマスク１を被験者に貼付け、１５分後に肌の水分量を測定した。評価試験の結果については後述する。
【００９７】
（実施例７）
実施例７は、実施例３の電池部２を図６の電池部２の構成としたものである。
【００９８】
実施例７は、シートマスク本体３をセパレータ２０３とし、１つのセパレータ２０３上に、複数の正極部２１と負極部２２を配置する点で実施例６と異なる。
【００９９】
正極、負極、導電層、及び有効成分は実施例６と同じである。
【０１００】
正極２０１と正極部導電層２０４Ａを圧着して正極部２１を作製し、負極２０２と負極部導電層２０４Ｂを圧着して負極部２２を作製した。
【０１０１】
シートマスク本体３は、実施例５，６のセパレータ２０３と同じセルロース系コットンを用いる。セルロース系コットンを顔の輪郭の形状に切り抜き、両目及び口に対応する位置をくり抜いてシートマスク本体３を作製した。
【０１０２】
図１に示したように、複数の正極部２１と負極部２２をシートマスク本体３上に配置した。
【０１０３】
実施例７は、シートマスク本体３をセパレータ２０３として複数の電池部２で共有することで、電池部２毎にセパレータ２０３を加工する必要がなくなり、製造コストを抑制できる。
【０１０４】
評価試験では、実施例１と同様に、有効成分を染み込ませた実施例７のシートマスク１を被験者に貼付け、１５分後に肌の水分量を測定した。評価試験の結果については後述する。
【０１０５】
（実施例８）
実施例８は、実施例４の電池部２を図６の電池部２の構成としたものである。
【０１０６】
実施例８は、正極２０１の材料を除いて実施例５と同じである。
【０１０７】
実施例８の正極２０１は、実施例４と同様に、一般的なマグネシウム空気電池の空気極の電極として公知であるカーボン（ケッチェンブラックＥＣ６００ＪＤ）を用いて作製した。
【０１０８】
負極、セパレータ、導電層、電池部、シートマスク、及び有効成分の作製方法は実施例５と同じである。
【０１０９】
評価試験では、実施例１と同様に、有効成分を染み込ませた実施例８のシートマスク１を被験者に貼付け、１５分後に肌の水分量を測定した。
【０１１０】
表２に、実施例５〜８の測定結果を示す。表２には、前述の比較例１の測定結果も示している。表２には、実施例５〜８および比較例１について、使用前、使用直後、１時間後、３時間後、５時間後、及び１２時間後に測定した１００人の被験者の肌の水分量の平均値を示している。
【０１１１】
【表２】
2019031017.tif 000004
【０１１２】
実施例５〜８は、比較例１よりも、肌の水分量がシートマスクの使用前より増加したことがわかる。肌に電子を流す実施例５〜８においても、肌にイオンを流す実施例１〜４と同等の性能が得られている。電池部２の構成を変えて、肌にイオンを流す場合でも、あるいは肌に電子を流す場合でも、どちらの場合も優れた性能を有することがわかる。
【０１１３】
実施例８は、実施例４と同様に、正極の一部が崩れて、肌にカーボン粉末による汚れが確認された。
【０１１４】
以上説明したように、本実施の形態によれば、シートマスク１に表情筋又はリンパの流れに沿って電流が流れるように配置された複数の電池部２を備えることにより、より効果的に有効成分を体内組織の内部に浸透させるとともに、表情筋やリンパ管に電気的な刺激を加えることができる。電池部２を環境負荷の低い材料で構成することで、日常生活で容易に使い捨てることが可能となる。
【０１１５】
本実施の形態によれば、電池部２のセパレータが電池反応に必要な電解質を含まず、シートマスク１を使用するときにセパレータに有効成分を含浸させて電池反応を開始させることにより、シートマスク１保管時の電池部２の自己放電を抑制できる。
【０１１６】
なお、本発明は以上に説明した実施の形態に限定されるものではなく、本発明の技術的思想内で、当分野において通常の知識を有する者により、多くの変形および組み合わせが実施可能であることは明白である。
【符号の説明】
【０１１７】
１…シートマスク
２…電池部
２１…正極部
２２…負極部
３…シートマスク本体
２０１…正極
２０２…負極
２０３…セパレータ
２０３Ａ…正極部セパレータ
２０３Ｂ…負極部セパレータ
２０４…導電層
２０４Ａ…正極部導電層
２０４Ｂ…負極部導電層
１００…生体組織
【図１】
2019031017.tif 000005
【図２】
2019031017.tif 000006
【図３】
2019031017.tif 000007
【図４】
2019031017.tif 000008
【図５】
2019031017.tif 000009
【図６】
2019031017.tif 000010
【図７】
2019031017.tif 000011
【図８】
2019031017.tif 000012
【図９】
2019031017.tif 000013
【図１０】
2019031017.tif 000014
【図１１】
2019031017.tif 000015
【図１２】
2019031017.tif 000016
【国際調査報告】
2019031017.tif 000017
2019031017.tif 000018